(57)【要約】【課題】  残存型枠となる断熱材と打設されるコンクリートとの間に別部材などを設けることなく接着性を向上させ、しかも型成形により効率的に製造することができる断熱残存型枠パネルを提供すること。【解決手段】  発泡ポリスチレンボード１１の一方面に型成形で形成した桟木固定溝１３に桟木１２を取り付け、他方面に表面が開口し表面側の狭幅部１６の幅ａより内側に幅ｂの広幅部１７を備える脱型可能なアンカー凹部１５を型成形で形成して打設されるコンクリートを流し込んでアンカーとして機能させるようにする。これにより、型成形によるスキン層が表面全体にできてもコンクリートとの接着性を確保しながら、桟木固定溝１３や表面が開口し表面側の狭幅部１６の幅より内側に広幅部１７を備える脱型可能なアンカー凹部１５を型成形により効率よく生産できるようになる。【選択図】  図２
2005201000.tif 000002
【特許請求の範囲】
【請求項１】
打設されるコンクリートの型枠とされるとともに、そのままコンクリートと一体に断熱材が残される断熱残存型枠パネルであって、
型成形されて全表面にスキン層が形成される断熱材となる発泡ポリスチレンボードと、
この発泡ポリスチレンボードの一方面に前記型成形で形成され桟木を固定する桟木固定溝と、
この桟木固定溝に取り付けられる桟木と、
前記発泡ポリスチレンボードの他方面に前記型成形で脱型可能に形成され表面が開口し表面側の狭幅部の幅よりも内部に広幅部を備え前記コンクリートのアンカー部となるアンカー凹部とを備えることを特徴とする断熱残存型枠パネル。
【請求項２】
前記他方面のアンカー凹部が、前記一方面の桟木固定溝とずらして形成してあることを特徴とする請求項１記載の断熱残存型枠パネル。
【請求項３】
前記他方面のアンカー凹部が連続した溝で構成してあることを特徴とする請求項１または２記載の断熱残存型枠パネル。
【請求項４】
前記他方面のアンカー凹部の表面側の狭幅部の幅と前記内部の広幅部の幅との寸法差が２〜１０ｍｍであることを特徴とする請求項１〜３のいずれかに記載の断熱残存型枠パネル。
【発明の詳細な説明】
【技術分野】
【０００１】
この発明は、断熱残存型枠パネルに関し、残存型枠となる断熱材と打設されるコンクリートとの間に別部材などを設けることなく接着性を向上させ、しかも型成形により効率的に製造できるようにした断熱残存型枠パネルに関するもので、ビルや家屋の内断熱や外断熱に用いて好適なものである。
【背景技術】
【０００２】
従来から鉄筋コンクリート造りのビルや家屋などの建築物では、省エネルギーと快適居住のためコンクリートの内側や外側に断熱材を取り付ける内断熱や外断熱の断熱施工が行われており、施工を容易とするため断熱効果の高い発泡プラスチック断熱材と補強面材とからなるパネルとを一体化した型枠兼用の断熱残存型枠パネルが用いられている。
【０００３】
例えば内断熱とする場合には、図７に示すように、建築物の内側に断熱残存型枠パネル１を配置し、外側に外型枠２を配置してセパレータ３でコンクリート打設用の空間を設け、それぞれの外側に横端材４を当てるとともに、これら横端材４をファームタイ５で固定する。
【０００４】
そして、断熱残存型枠パネル１と外型枠２とで囲まれる空間内にコンクリート６を打設した後、外型枠２だけを取り外して断熱残存型枠パネル１の内側の断熱パネル１ａをそのまま残して断熱材として使用するようにしている。
【０００５】
このような断熱残存型枠パネルでは、断熱材として発泡プラスチックボード、例えば大型のブロックから所望の厚みに裁断した発泡ポリスチレンボードが用いられ、裁断面のポリスチレンのセルとセルの間の小さな穴にコンクリートのノロが入り込むようにして発泡ポリスチレンボードとコンクリートとの接着強度の向上を図るようにしている。
【０００６】
一方、この発泡ポリスチレンボードは釘打ち能力や釘の保持力などに乏しく、パネルの建て込み精度を出し難いことから、発泡ポリスチレンボードの片面側に複数の桟木が取り付けられる。
【０００７】
この発泡ポリスチレンボードへ桟木を固着のため、発泡ポリスチレンボードの片面側に複数の溝を加工して桟木を固着一体化しようにすると、裁断された発泡ポリスチレンボードに溝を後で加工する必要があり、加工に手間がかかり生産効率が低く、経済的にも好ましくない。
【０００８】
そこで、発泡ポリスチレンボードを型成形し、成形と同時に溝を形成することが考えられるが、型成形すると、成形品の表面全体が硬化したスキン層となり、セルとセルの間の小さな穴がなくなってコンクリートとの接着強度が著しく低下してしまう。
【０００９】
このため、発泡ポリスチレンボードとコンクリートとの接着性を向上するため、種々の提案がなされている。
【００１０】
例えば、特許文献１の型枠兼用断熱ボードでは、コンクリートとの接着面に不織布シートを設けてコンクリートとの接着性を向上するようにしている。
【００１１】
また、特許文献２の型枠兼用断熱パネルでは、発泡ポリスチレン系樹脂フォームの片面に網材を設けてコンクリートとの接着性を向上するようにしている。
【００１２】
さらに、特許文献３の型枠兼用断熱パネルでは、断熱層の裏面側に軟質面材を設けてコンクリートとの接着性を向上するようにしている。
【００１３】
また、特許文献４の型枠兼用断熱パネルでは、桟木取付け用の凹溝に所定深さの凹陥部を形成し、その底部に貫通孔を形成しておき、桟木に釘などの突起体を取り付けて貫通孔に位置させるようにし、打設されるコンクリートを流し込んでアンカーとして機能させるようにしている。
【特許文献１】特開平６−２９４１６７号公報
【特許文献２】特開平７−８２８０８号公報
【特許文献３】特開平７−２５９２２６号公報
【特許文献４】特開２００２−２０１７４８号公報
【発明の開示】
【発明が解決しようとする課題】
【００１４】
ところが、発泡ポリスチレンボードに別の材料である不織布シートや網材、あるいは軟質面材などを取り付けるものでは、製造工程がその分だけ増大するとともに、コストの増大を招くという問題がある。
【００１５】
一方、桟木に釘などの突起体を取り付けてアンカーとして機能させるものでは、釘などを多数取り付けるために多大な工数を必要とし、製造効率が悪いという問題があるとともに、桟木の配設ピッチが広い場合には、部分的に接着性が不十分となる場合がある。
【００１６】
また、アンカーとして機能する凹陥部には、断熱材が存在しないため、断熱性能の低下を招く。
【００１７】
この発明は、上記従来技術の問題点に鑑みてなされたもので、残存型枠となる断熱材と打設されるコンクリートとの間に別部材などを設けることなく接着性を向上させ、しかも型成形により効率的に製造することができる断熱残存型枠パネルを提供しようとするものである。
【課題を解決するための手段】
【００１８】
上記課題を解決するため、この発明の請求項１記載の断熱残存型枠パネルは、打設されるコンクリートの型枠とされるとともに、そのままコンクリートと一体に断熱材が残される断熱残存型枠パネルであって、型成形されて全表面にスキン層が形成される断熱材となる発泡ポリスチレンボードと、この発泡ポリスチレンボードの一方面に前記型成形で形成され桟木を固定する桟木固定溝と、この桟木固定溝に取り付けられる桟木と、前記発泡ポリスチレンボードの他方面に前記型成形で脱型可能に形成され表面が開口し表面側の狭幅部の幅よりも内部に広幅部を備え前記コンクリートのアンカー部となるアンカー凹部とを備えることを特徴とするものである。
【００１９】
この断熱残存型枠パネルによれば、打設されるコンクリートの型枠とされるとともに、そのままコンクリートと一体に断熱材が残される断熱残存型枠パネルで、型成形されて全表面にスキン層が形成される断熱材となる発泡ポリスチレンボードと、この発泡ポリスチレンボードの一方面に前記型成形で形成され桟木を固定する桟木固定溝と、この桟木固定溝に取り付けられる桟木と、前記発泡ポリスチレンボードの他方面に前記型成形で脱型可能に形成され表面が開口し表面側の狭幅部の幅よりも内部に広幅部を備え前記コンクリートのアンカー部となるアンカー凹部とを備えるようにしており、発泡ポリスチレンボードの一方面に型成形で形成した桟木固定溝に桟木を取り付け、他方面に表面が開口し表面側の狭幅部の幅より内側に広幅部を備えるアンカー凹部を型成形で脱型可能に形成して打設されるコンクリートを流し込んでアンカーとして機能させることで、型成形によるスキン層が表面全体にできてもコンクリートとの接着性を確保し、桟木固定溝や表面が開口し表面側の狭幅部の幅より内側に広幅部を備える脱型可能なアンカー凹部を型成形により効率よく生産できるようにしている。
【００２０】
また、この発明の請求項２記載の断熱残存型枠パネルは、請求項１記載の構成に加え、前記他方面のアンカー凹部が、前記一方面の桟木固定溝とずらして形成してあることを特徴とするものである。
【００２１】
この断熱残存型枠パネルによれば、前記他方面のアンカー凹部が、前記一方面の桟木固定溝とずらして形成してあり、断熱材となる発泡ポリスチレンボードの厚さを確保しながら、アンカー凹部と桟木固定溝を成形できるようにしている。
【００２２】
さらに、この発明の請求項３記載の断熱残存型枠パネルは、請求項１または２記載の構成に加え、前記他方面のアンカー凹部が連続した溝で構成してあることを特徴とするものである。
【００２３】
この断熱残存型枠パネルによれば、前記他方面のアンカー凹部を連続した溝で構成するようにしており、打設されるコンクリートとの接着強度に必要なアンカーとして機能させることができ、成形も容易にできるようにしている。
【００２４】
また、この発明の請求項４記載の断熱残存型枠パネルは、請求項１〜３のいずれかに記載の構成に加え、前記他方面のアンカー凹部の表面側の狭幅部の幅と前記内部の広幅部の幅との寸法差が２〜１０ｍｍであることを特徴とするものである。
【００２５】
この断熱残存型枠パネルによれば、前記他方面のアンカー凹部の表面側の狭幅部の幅と前記内部の広幅部の幅との寸法差を２〜１０ｍｍとするようにしており、内側が広いアンカー凹部を型成形しても型を脱型できるようにし、しかもアンカーとして必要な接着強度を確保できるようにしている。
【発明の効果】
【００２６】
この発明の請求項１記載の断熱残存型枠パネルによれば、打設されるコンクリートの型枠とされるとともに、そのままコンクリートと一体に断熱材が残される断熱残存型枠パネルで、型成形されて全表面にスキン層が形成される断熱材となる発泡ポリスチレンボードと、この発泡ポリスチレンボードの一方面に前記型成形で形成され桟木を固定する桟木固定溝と、この桟木固定溝に取り付けられる桟木と、前記発泡ポリスチレンボードの他方面に前記型成形で脱型可能に形成され表面が開口し表面側の狭幅部の幅よりも内部に広幅部を備え前記コンクリートのアンカー部となるアンカー凹部とを備えるようにしたので、発泡ポリスチレンボードの一方面に型成形で形成した桟木固定溝に桟木を取り付けることができるとともに、他方面に表面が開口し表面側の狭幅部の幅より内側に広幅部を備える脱型可能なアンカー凹部を型成形で形成して打設されるコンクリートを流し込んでアンカーとして機能させることができ、コンクリートとの接着性を確保しながら、桟木固定溝や表面が開口し表面側の狭幅部の幅より内側に広幅部を備える脱型可能なアンカー凹部を型成形により効率よく生産することができる。
【００２７】
また、この発明の請求項２記載の断熱残存型枠パネルによれば、前記他方面のアンカー凹部を、前記一方面の桟木固定溝とずらして形成したので、断熱材となる発泡ポリスチレンボードの厚さを確保することができるとともに、アンカー凹部と桟木固定溝を効率良く成形することができる。
【００２８】
さらに、この発明の請求項３記載の断熱残存型枠パネルによれば、前記他方面のアンカー凹部を連続した溝で構成するようにしたので、打設されるコンクリートとの接着強度に必要なアンカーとして機能させることができ、成形も容易となる。
【００２９】
また、この発明の請求項４記載の断熱残存型枠パネルによれば、前記他方面のアンカー凹部の表面側の狭幅部の幅と前記内部の広幅部の幅との寸法差を２〜１０ｍｍとするようにしたので、内側が広いアンカー凹部を型成形しても型を容易に脱型することができ、しかもアンカーとして必要な接着強度を確保することができる。
【発明を実施するための最良の形態】
【００３０】
以下、この発明の実施の形態について図面を参照して詳細に説明する。  
図１および図２は、この発明の断熱残存型枠パネルの一実施の形態にかかり、図１はパネル全体にかかり、（ａ）は正面図、（ｂ）は右側面図、（ｃ）は横断面図、図２は一部分を拡大した正面図および横断面図である。
【００３１】
この発明の断熱残存型枠パネル１０は、打設されるコンクリートの一方側の型枠とされ、型枠の内側に配置される断熱材がそのままコンクリートと一体とされて取り外されることなく残される型枠兼用の断熱パネルであり、断熱材をコンクリートの内側（室内側）に配置する内断熱や外側（室外側）に配置する外断熱のいずれの場合にも用いられ、例えばパネルの大きさが幅９１０mm、長さ２７００mm,厚さ５０mm程度とされる。
【００３２】
この断熱残存型枠パネル１０は、例えば図１および図２に示すように、型成形されて全表面にスキン層が形成される断熱材となる発泡ポリスチレンボード１１を備えており、この発泡ポリスチレンボード１１の一方面（図示例では、上面）に型成形の際に同時に桟木１２を固定するための桟木固定溝１３が形成してある。
【００３３】
この桟木固定溝１３は、発泡ポリスチレンボード１１の長手方向に延びるように配置され、幅方向に所定間隔で複数本、図示例では６本形成してあり、桟木１２の一部分が上方に出る深さとされ、例えば３０mm×３０mm角の桟木１２の場合に深さを２０mmとする。
【００３４】
このような桟木固定溝１３には、桟木１２が接着剤などで接着されて固定され、内装材の取り付けや外装材の取り付けなどに利用される。
【００３５】
また、桟木１２および発泡ポリスチレンボード１１には、断熱残存型枠パネル１０を型枠として建て込む場合にセパレータを取り付けるための貫通孔１４が形成してある。
【００３６】
この桟木１２としては、通常用いられている材料であれば良く、例えば木材、合成木材などの木質材料が釘やビスなどの保持力を確保でき、軽量であることから好ましいが、これ以外にも合成樹脂などであっても良い。
【００３７】
また、この断熱残存型枠パネル１０の断熱材となる発泡ポリスチレンボード１１の他方面（図示例では、下面）には、型成形の際に同時に、打設されるコンクリートが入り込んでアンカー部となるアンカー凹部１５が形成してあり、その形状が型成形の型を脱型可能で表面が開口し表面側の狭幅部１６の幅ａよりも内部に幅がｂの広幅部１７を備えるようにしてある。
【００３８】
このアンカー凹部１５は、例えば図１および図２に示すように、発泡ポリスチレンボード１１の長手方向に連続して延びる溝状に形成され、しかも発泡ポリスチレンボード１１の一方面の桟木固定溝１３と同一位置とならないようにずらして形成してあり、例えば桟木固定溝１３の中央部に位置するように溝状のアンカー凹部１５が形成してある。
【００３９】
また、この溝状のアンカー凹部１５は、例えばその横断面形状があり溝状とされ、表面が開口し狭幅部１６の幅がａとされ、最も内側の広幅部１７の幅がｂ（ｂ.>ａ）としてある。
【００４０】
なお、アンカー凹部１５の形状は、あり溝状とする場合に限らず、例えば図３（ａ）に示すように、表面が開口し表面に幅ａの狭幅部１６ａが位置するとともに、深さの中間部が広幅部１７ａのとなる略断面円形の溝状１８としたり、同図（ｂ）に示すように、狭幅部１６ｂおよび広幅部１７ｂを備える略断面長楕円形の溝１９、あるいは同図（ｃ）に示すように、表面より内側に狭幅部１６ｃが配置されて広幅部１７ｃを備える略断面円形の溝状２０とすることもでき、これらに限らず、型成形の際に型を脱型できる狭幅部および内側の広幅部を備える形状であれば良い。
【００４１】
さらに、アンカー凹部を溝状に連続して形成する場合に限らず、図４に示すように、断続したアンカー凹部２１として複数個形成するようにしても良く、例えば直方体状のアンカー凹部２１とし、矩形の開口の上下および左右がそれぞれあり溝状とされ、矩形の上下および左右をそれぞれ狭幅部１６ｄとし、広幅部１７dも上下および左右にそれぞれ形成するようにしてある。
【００４２】
なお、断続するアンカー凹部２１を、連続する溝状のアンカー凹部１５の場合と同様に、上下または左右のみに狭幅部と広幅部を形成するようにして左右または上下を同一幅とたり、狭幅部と広幅部の方向を交互に変えるなどでも良く、打設されるコンクリートが入り込んで抜けないように狭幅部と広幅部が少なくとも一方向に形成されれば良い。
【００４３】
また、断続したアンカー凹部の形状は、狭幅部と広幅部とを備える略直方体状の場合に限らず、狭幅部と広幅部とを備える略球形状など他の形状であっても良い。
【００４４】
このようなアンカー凹部１５を型成形する場合には、開口部側が狭くなっているため脱型が難しくなることから、種々検討した結果、開口部側が狭くなっていても脱型可能とするには、アンカー凹部１５の深さが１〜５ｍｍの範囲であり、狭幅部１６の幅ａと広幅部１７の幅ｂの寸法差Δｗ（＝ｂ−ａ）が２〜１０ｍｍの範囲であることが好ましい。
【００４５】
深さが１ｍｍより小さいとアンカー効果が期待できず、深さが５ｍｍを越えて大きくなると、脱型が困難となるとともに、深くなるとコンクリート打設時に破損し易くなったり、側圧による膨らみが発生し易くなり好ましくない。
【００４６】
また、狭幅部１６の幅ａと広幅部１７の幅ｂの寸法差Δｗ（＝ｂ−ａ）が２ｍｍより小さいとアンカー効果が期待できず、１０ｍｍを越えて大きくなると、脱型時にアンカー凹部が一部破壊される場合がある。
【００４７】
さらに、この断熱残存型枠パネル１０では、型成形の場合の脱型性や強度および断熱性能の確保に断熱材となる発泡ポリスチレンボード１１の密度が大きな影響を及ぼすことになり、密度が１５〜４０ｋｇ／ｍ3の範囲が好ましい。
【００４８】
密度が１５ｋｇ／ｍ3未満では、断熱残存型枠パネルとして必要な強度を得るためにパネルの厚さを厚くしなくてはならないため、輸送コストが高くなったり、取り扱いにくくなる傾向がある。また、密度が４０ｋｇ／ｍ3を超えると、パネルの重量が重くなり、取り扱いにくくなるとともに、脱型性が悪くなる傾向がある。
【００４９】
桟木１２の配置によっても異なるが、桟木１２のピッチを２００ｍｍ程度する場合には、密度が１０〜１４ｋｇ／ｍ3と小さいと、コンクリート打設時に桟木１２間で側圧により破損が生じる恐れがある。この場合に、発泡ポリスチレンボード１１の厚さを厚くすると、例えば内断熱とする場合の室内側の空間が小さくなってしまい、桟木１２のピッチを小さくすると、桟木１２が増加し、その分だけ桟木固定溝１３が多くなって、断熱性能が低下することになる。
【００５０】
このような断熱残存型枠パネル１０は、つぎのようにして製造することができる。  
例えば図５に示すように、成形金型３０として固定金型３１と移動金型３２とを用い、固定金型３１にアンカー凹部１５のための凹部形成部３３を設けるとともに、製品取り出し用の押出ピン３４を設ける一方、移動金型３２に桟木固定溝１３のための溝形成部３５を設けておく。
【００５１】
そして、成形金型３０の固定金型３１と移動金型３２との間に、発泡ポリスチレンの予備発泡粒を充填して成形する。
【００５２】
成形後、成形金型３０内に空気を充填するとともに、押出ピン３４で製品を押し出すようにして脱型することで、断熱残存型枠パネル１０が得られる。
【００５３】
一方、このような断熱残存型枠パネル１０の型成形の場合の脱型性や強度への発泡ポリスチレンボードの密度およびアンカー凹部の形状の影響を次のような実験により検討した。
【００５４】
まず、発泡ポリスチレンボードの密度の違いとあり溝状のアンカー凹部の狭幅部と広幅部の寸法差の影響を検討し、その結果を表１に示した。
【００５５】
表１から明らかなように、発泡ポリスチレンの密度が大きいほど脱型が難しくなり、アンカー凹部の寸法差（ｂ−ａ）が大きいほど脱型が難しくなる。
【００５６】
また、アンカー凹部の溝深さｔが浅いほどコンクリート側圧に対する強度は高くなるが、溝深さｔが深くなると、溝の角度が小さくなってコンクリートとの接着強度が低くなり、アンカー凹部の寸法差（ｂ−ａ）が重要になる。
【００５７】
１）  Ｎｏ．１では、発泡ポリスチレンの密度が１２ｋｇ／ｍ3で、アンカー凹部の幅の寸法差が１５ｍｍとしてあり、幅寸法差が大きいが、密度が比較的小さいため、放冷終了後、金型内の製品に柔軟性があり、脱型はできるが、通常のパネルの厚さ(５０ｍｍ)では、強度的に問題がある。
【００５８】
２）  Ｎｏ．２では、密度を１５ｋｇ／ｍ3とし、寸法差を１０ｍｍとしたが、脱型性および強度も適したものであった。  
これらＮｏ．１およびＮｏ．２の結果から、発泡ポリスチレンの密度は、アンカー凹部の形状や脱型のために金型に設ける押出ピンの大きさや数によって異なるものの、少なくても１６ｋｇ／ｍ3以上は必要であることがわかった。
【００５９】
３）  Ｎｏ．３では、Ｎｏ．２に対して密度を２０ｋｇ／ｍ3としたものであり、脱型性および強度も適したものであった。
【００６０】
４）  Ｎｏ．４では、Ｎｏ．２に対して密度を４０ｋｇ／ｍ3としたものであり、脱型性および強度も適したものであった。
【００６１】
５）  Ｎｏ．５では、Ｎｏ．２に対して密度を５０ｋｇ／ｍ3としたものであり、通常のΦ＝５０ｍｍの押出ピンでは、脱型の際に押出ピンの痕が少し窪んでしまった。
【００６２】
次に、発泡ポリスチレンの密度を２０ｋｇ／ｍ3に固定して、アンカー凹部の形状についての検討を行った。  
６）  Ｎｏ．６では、アンカー凹部の幅の寸法差を１３ｍｍ、深さを５ｍｍとした。  
この場合には、脱型はできるものの変形傷が発生した。
【００６３】
７）  Ｎｏ．７では、幅の寸法差を１０ｍｍとし、深さを８ｍｍとした。  
この場合には、脱型はできるが、通常のパネルの厚さ(５０ｍｍ)では、強度的に問題がある。
【００６４】
８）  Ｎｏ．８では、Ｎｏ．７に対して深さを５ｍｍとした。  
この場合には、脱型性もコンクリート打設時の強度も適したものであった。
【００６５】
９）  Ｎｏ．９では、Ｎｏ．８に対して幅の寸法差を１５ｍｍとした。  
この場合には、脱型はできるものの変形傷が発生した。  
さらに、発泡ポリスチレンの密度とアンカー凹部の形状について次の２つの場合を実験した。
【００６６】
１０）  Ｎｏ．１０では発泡ポリスチレンの密度を４０ｋｇ／ｍ3とし、アンカー凹部の幅の寸法差を１２ｍｍ、深さを４ｍｍとした。  
この場合には、脱型することができなかった。
【００６７】
１１）  Ｎｏ．１１では、発泡ポリスチレンの密度を２０ｋｇ／ｍ3とし、アンカー凹部の幅の寸法差を１０ｍｍ、深さを３ｍｍとした。  
この場合には、脱型性もコンクリート打設時の強度も適したものであった。
【００６８】
以上の実験結果から、この断熱残存型枠パネル１０では、型成形の場合の脱型性や強度および断熱性能の確保の必要から、断熱材となる発泡ポリスチレンボード１１の密度は、１５〜４０ｋｇ／ｍ3の範囲が好ましく、アンカー凹部の表面側の狭幅部の幅と内部の広幅部の幅との寸法差が２〜１０ｍｍの範囲であることが好ましいことが分かった。
【００６９】
【表１】
2005201000.tif 000003
【実施例】
【００７０】
次に、この発明の断熱残存型枠パネルの実施例について説明するが、この発明は、これら実施例に限定されるものでない。  
各実施例では、図６に示すような３種類の断面形状で、それぞれの長さが３００ｍｍのアンカー凹部を形成するための治具を用意した。
【００７１】
あり溝状のアンカー凹部の治具では、傾斜面の角度θおよび深さｔを変えたものを４種類用意し、これを金型に１本設置した場合と、１００ｍｍの間隔で２本設置した場合についてそれぞれ成形した。
【００７２】
成形には、成形機（ダイセン製：ＶＳ３００）を用い、金型に治具を取り付けて成形した後、これらアンカー凹部の形成治具を取り外すことで、離型性を評価した。
【００７３】
成形に用いた発泡ポリスチレンの発泡粒の密度は、２１ｋｇ／ｍ3のものと、４０ｋｇ／ｍ3のものの２種類とした。
【００７４】
成形機からの離型は、脱型面圧０．１ｋｇ／ｃｍ2、離型エアーの圧力を２．５ｋｇ／ｃｍ２とし、3秒間吹き付けた。  
なお、成形機での成形条件は、十分な溶融と表面仕上がりが得られる条件として行った。
【００７５】
離型性の評価基準は、表２中に記載したように、ランクＡ〜ランクＤの４段階で評価した。  
以上の各実施例の成形条件および離型性の評価結果を表２に示した。
【００７６】
（実施例１〜８）
実施例１〜８では、発泡ポリスチレンの発泡粒の密度は、２１ｋｇ／ｍ3とした場合で、いずれの場合も離型性はＡランクまたはＢランクであり、断熱残存型枠パネルとして適したものであった。
【００７７】
（実施例９〜１６）
実施例９〜１６では、発泡ポリスチレンの発泡粒の密度は、４０ｋｇ／ｍ3とした場合で、いずれの場合も離型性はＡランクまたはＢランクであり、断熱残存型枠パネルとして適したものであった。
【００７８】
（参考例１〜２）
参考例１〜２では、発泡ポリスチレンの発泡粒の密度は、２１ｋｇ／ｍ3とした場合で、いずれの場合もアンカー凹部の幅の寸法差が１０ｍｍを超えて１５ｍｍとしたもので、離型性はＣランクで、一部破壊が生じてしまい、商品として見栄えの良いものではなかった。
【００７９】
（参考例３〜４）
参考例３〜４では、発泡ポリスチレンの発泡粒の密度は、４０ｋｇ／ｍ3とした場合で、いずれの場合もアンカー凹部の幅の寸法差が１０ｍｍを超えて１５ｍｍとしたもので、離型性はＣランクで、一部破壊が生じてしまい、商品として見栄えの良いものではなかった。
【００８０】
【表２】
2005201000.tif 000004
【図面の簡単な説明】
【００８１】
【図１】この発明の断熱残存型枠パネルの一実施の形態にかかり、パネル全体の（ａ）は正面図、（ｂ）は右側面図、（ｃ）は横断面図である。
【図２】この発明の断熱残存型枠パネルの一実施の形態にかかり、一部分を拡大した正面図および横断面図である。
【図３】この発明の断熱残存型枠パネルの他の実施の形態にかかり、連続する溝状のアンカー凹部のそれぞれ横断面図である。
【図４】この発明の断熱残存型枠パネルのさらに他の一実施の形態にかかる断続したアンカー凹部を備える部分正面図である。
【図５】この発明の断熱残存型枠パネルを製造する場合の成形型の概略断面図である。
【図６】この発明の断熱残存型枠パネルの実施例で使用したアンカー凹部を形成するための治具の概略断面図である。
【図７】断熱残存型枠パネルを用いて内断熱とする場合の概略説明図である。
【符号の説明】
【００８２】
１０        断熱残存型枠パネル
１１        発泡ポリスチレンボード
１２        桟木
１３        桟木固定溝
１４        貫通孔
１５        アンカー凹部
１６        狭幅部
１７        広幅部
１８        アンカー凹部（溝状）
１９        アンカー凹部(溝状)
２０        アンカー凹部(溝状)
３０        成形金型
３１        固定金型
３２        移動金型
３３        凹部形成部
３４        押出ピン
３５        溝形成部
【図１】
2005201000.tif 000005
【図２】
2005201000.tif 000006
【図３】
2005201000.tif 000007
【図４】
2005201000.tif 000008
【図５】
2005201000.tif 000009
【図６】
2005201000.tif 000010
【図７】
2005201000.tif 000011